表面損傷に対して改善された耐性を有するガラスであって、少なくとも0.3重量のアルカリ土類酸化物および0.1ないし4重量のP2O5の含量をもち、少なくとも1つの表面上に1ないし20μmの平均サイズを有する析出物を有するガラス。前記析出物はそれぞれの表面の25以下を覆う、請求項1に記載のガラス。前記析出物は2μmないし15μmの平均サイズを有する、請求項1または2に記載のガラス。前記析出物の平均距離が5μmないし200μmである、請求項1ないし3のいずれか1項に記載のガラス。前記析出物はアルカリ土類リン酸塩を含む、請求項1ないし4のいずれか1項に記載のガラス。前記ガラスは5重量以下のアルカリ酸化物の含量を有する、請求項1ないし5のいずれか1項に記載のガラス。フローティング法によって得ることができ、その間にガラス溶融物がフロートバス上に1000°C以上の温度で少なくとも5分間維持される、請求項1ないし6のいずれか1項に記載のガラス。前記ガラス溶融物はフロートバス上に1000°C以上の温度で少なくとも10分間維持される、請求項7に記載のガラス。前記フロートバスは1100°Cより高い、好ましくは1100°Cより高い出発温度を有する、請求項7または8に記載のガラス。前記ガラスはフローティング工程の後に二酸化イオウおよび/または三酸化イオウによる処理を受けない、請求項7ないし9のいずれか1項に記載のガラス。ガラスの表面耐性を増加させるための、アルカリ土類リン酸塩の使用。